МИКРОПОРИСТЫЕ ВОЗДУХОПРОНИЦАЕМЫЕ СТРОИТЕЛЬНЫЕ И КОНСТРУКЦИОННЫЕ МАТЕРИАЛЫ, ВКЛЮЧАЮЩИЕ ПОКРЫТЫЕ ТКАНЫЕ И/ИЛИ НЕТКАНЫЕ МАТЕРИАЛЫ, И СПОСОБЫ ИХ ИЗГОТОВЛЕНИЯ

2
1. Воздухопроницаемый материал, включающий тканевый слой и слой полимерной пленки, расположенный на нем, слой полимерной пленки, включающий полимерную композицию и наполнитель, в котором воздухопроницаемый материал был подвергнут физическому воздействию, чтобы сделать слой полимерной пленки микропористым, таким что СПВП воздухопроницаемого материала больше 50 г/м·24 ч, причем воздухопроницаемый материал имеет первичный размер по длине и первичный размер по ширине до физического воздействия и вторичный размер по длине и вторичный размер по ширине после физического воздействия, при этом вторичный размер по длине не более чем на 2% больше, чем первичный размер по длине, и вторичный размер по ширине не более чем на 2% больше, чем первичный размер по ширине.
2. Воздухопроницаемый материал по п.1, в котором тканевый слой включает тканый ленточный материал.
3. Воздухопроницаемый материал по п.1, в котором тканевый слой включает формованный нетканый материал.
4. Воздухопроницаемый материал по п.1, в котором тканевый слой включает тонкий формованный нетканый материал.
5. Воздухопроницаемый материал по п.1, в котором тканевый слой включает сетчатую ткань с перекрестной укладкой волокон, холст или сетку.
6. Воздухопроницаемый материал по п.1, в котором тканевый слой включает материал, выбранный из группы, состоящей из хлопка, полотна, шерсти, льна, шелка, пеньки и их комбинаций.
7. Воздухопроницаемый материал по п.1, в котором тканевый слой включает материал, выбранный из группы, состоящей из полиолефинов, полиамидов, полиэфиров, полиакрилатов, искусственного шелка и их комбинаций.
8. Воздухопроницаемый материал по п.7, в котором тканевый слой включает материал, выбранный из группы, состоящей из полиэтилена, полипропилена и их сочетаний.
2
2
9. Воздухопроницаемый материал по п.1, в котором тканевый слой имеет основной вес от 0,3 до 4 унц/ярд (от 9,7 до 128,8 г/м).
10. Воздухопроницаемый материал по п.1, в котором слой полимерной пленки включает полимерную композицию, выбранную из группы, состоящей из полиолефинов, полиэфиров, полиамидов, термопластичных полиуретанов, поливинилхлорида, полистирола, их сополимеров и сочетаний из них.
11. Воздухопроницаемый материал по п.10, в котором слой полимерной пленки включает полимерную композицию, выбранную из группы, состоящей из полиэтилена, полипропилена и их сочетаний.
12. Воздухопроницаемый материал по п.1, в котором наполнитель выбран из группы, состоящей из карбоната кальция, сульфата бария, диатомитовой земли, талька, оксида титана и смеси из них.
13. Воздухопроницаемый материал по п.1, в котором физическое воздействие выбрано из группы, включающей изгибание, сгибание, кручение, теребление, наклонение, сжатие, нагревание, свертывание и их комбинации.
14. Воздухопроницаемый материал по п.1, дополнительно включающий двойной тканевый слой, в котором слой полимерной пленки находится между первым тканевым слоем и вторым тканевым слоем.
2
2
2
15. Воздухопроницаемый материал, включающий слой тканого ленточного материала с основным весом от 0,3 до 4 унц/ярд (9,7 до 128,8 г/м) и микропористый слой полимерной пленки, включающий полимерную композицию и наполнитель, в котором воздухопроницаемый материал был подвергнут физическому воздействию, чтобы сделать слой полимерной пленки микропористым, таким что СПВП воздухопроницаемого материала больше 50 г/м·24 ч, причем воздухопроницаемый материал имеет первичный размер по длине и первичный размер по ширине до физического воздействия и вторичный размер по длине и вторичный размер по ширине после физического воздействия, при этом вторичный размер по длине не более чем на 2% больше, чем первичный размер по длине, и вторичный размер по ширине не более чем на 2% больше, чем первичный размер по ширине.
16. Воздухопроницаемый материал по п.15, в котором слой тканого ленточного материала выбран из группы, состоящей из хлопка, полотна, пеньки, полиолефинов, полиамидов, полиэфиров, полиакрилатов, искусственного шелка и их комбинаций.
17. Воздухопроницаемый материал по п.16, в котором слой тканого ленточного материала включает материал, выбранный из группы, состоящей из полиэтилена, полипропилена и их сочетаний.
2
2
18. Воздухопроницаемый материал по п.15, в котором слой тканого ленточного материала имеет основной вес от 1,0 до 2,5 унц/ярд(от 32,2 до 80,5 г/м).
2
2
19. Воздухопроницаемый материал по п.15, в котором слой тканого ленточного материала имеет основной вес от 1,5 до 2,0 унц/ярд(от 48,75 до 64,4 г/м).
20. Воздухопроницаемый материал по п.15, в котором слой полимерной пленки включает полимерную композицию, выбранную из группы, состоящей из полиолефинов, полиэфиров, полиамидов, термопластичных полиуретанов, поливинилхлорида, полистирола, их сополимеров и сочетаний из них.
21. Воздухопроницаемый материал по п.20, в котором слой полимерной пленки включает полимерную композицию, выбранную из группы, состоящей из полиэтилена, полипропилена и их сочетаний.
22. Воздухопроницаемый материал по п.15, в котором наполнитель выбран из группы, состоящей из карбоната кальция, сульфата бария, диатомитовой земли, талька, оксида титана и смеси из них.
23. Воздухопроницаемый материал по п.15, в котором физическое воздействие выбрано из группы, включающей изгибание, сгибание, кручение, теребление, наклонение, сжатие, нагревание, свертывание и их комбинации.
24. Воздухопроницаемый материал по п.15, дополнительно включающий тканевый слой, в котором слой полимерной пленки находится между слоем тканого ленточного материала и тканевого слоя.
25. Способ изготовления воздухопроницаемого материала, включающего слоистый материал из тканевого слоя и слоя полимерной пленки на нем, в котором:
a. образуют слой полимерной пленки, включающий полимерную композицию и наполнитель;
b. присоединяют слой полимерной пленки к тканевому слою для образования слоистого материала и
2
c. оказывают физическое воздействие на слоистый материал, чтобы сделать слой полимерной пленки микропористым, таким что СПВП получаемого воздухопроницаемого материала больше 50 г/м·24 ч;
причем воздухопроницаемый материал имеет первичный размер по длине и первичный размер по ширине до физического воздействия и вторичный размер по длине и вторичный размер по ширине после физического воздействия, при этом вторичный размер по длине не более чем на 2% больше, чем первичный размер по длине, и вторичный размер по ширине не более чем на 2% больше, чем первичный размер по ширине.
26. Способ по п.25, в котором тканевый слой включает тканый ленточный материал.
27. Способ по п.25, в котором тканевый слой включает формованный нетканый материал.
28. Способ по п.25, в котором тканевый слой включает тонкий формованный нетканый материал.
29. Способ по п.25, в котором тканевый слой включает сетчатую ткань с перекрестной укладкой волокон, холст или сетку.
30. Способ по п.25, в котором тканевый слой включает материал, выбранный из группы, состоящей из хлопка, полотна, шерсти, льна, шелка, пеньки и их комбинаций.
31. Способ по п.25, в котором тканевый слой включает материал, выбранный из группы, состоящей из полиолефинов, полиамидов, полиэфиров, полиакрилатов, искусственного шелка и их комбинаций.
32. Способ по п.25, в котором тканевый слой включает материал, выбранный из группы, состоящей из полиэтилена, полипропилена и их сочетаний.
2
2
33. Способ по п.25, в котором тканевый слой имеет основной вес от 0,3 до 4 унц/ярд (от 9,7 до 128,8 г/м).
34. Способ по п.25, в котором слой полимерной пленки включает полимерную композицию, выбранную из группы, состоящей из полиолефинов, полиэфиров, полиамидов, термопластичных полиуретанов, поливинилхлорида, полистирола, их сополимеров и сочетаний из них.
35. Способ по п.25, в котором слой полимерной пленки включает полимерную композицию, выбранную из группы, состоящей из полиэтилена, полипропилена и их сочетаний.
36. Способ по п.25, в котором наполнитель выбран из группы, состоящей из карбоната кальция, сульфата бария, диатомитовой земли, талька, оксида титана и смеси из них.
37. Способ по п.25, в котором физическое воздействие выбрано из группы, включающей изгибание, сгибание, кручение, теребление, наклонение, сжатие, нагревание, свертывание и их комбинации.
38. Способ по п.25, в котором присоединение слоя пленки к тканевому слою включает покрытие экструзионным методом, адгезионное связывание, термоскрепление, соединение методом ультразвуковой сварки, сшивание или комбинацию из них.
39. Способ по п.25, дополнительно включающий стадию присоединения слоя полимерной пленки к двойному тканевому слою, в котором слой полимерной пленки размещают между слоем тканого ленточного материала и тканевого слоя.
40. Способ создания воздухопроницаемого материала, включающего слоистый материал из тканого ленточного материала и микропористого слоя полимерной пленки на нем, в котором:
a. образуют микропористый слой полимерной пленки, включающий полимерную композицию и наполнитель;
2
2
b. присоединяют слой полимерной пленки к тканому ленточному материалу с общим весом между 0,3 и 4 унц/ярд (от 9,7 до 128,8 г/м) для образования слоистого материала; и
2
c. оказывают физическое воздействие на слоистый материал, чтобы сделать слой полимерной пленки микропористым, таким что СПВП получаемого воздухопроницаемого материала больше 50 г/м·24 ч;
причем воздухопроницаемый материал имеет первичный размер по длине и первичный размер по ширине до указанного физического воздействия и вторичный размер по длине и вторичный размер по ширине после указанного физического воздействия, при этом вторичный размер по длине не более чем на 2% больше, чем первичный размер по длине, и вторичный размер по ширине не более чем на 2% больше, чем первичный размер по ширине.
41. Способ по п.40, в котором слой тканого ленточного материала выбран из группы, состоящей из хлопка, полотна, шерсти, льна, шелка, пеньки, полиолефинов, полиамидов, полиэфиров, полиакрилатов, искусственного шелка и комбинаций из них.
42. Способ по п.40, в котором тканый ленточный материал включает материал, выбранный из группы, состоящей из полиэтилена, полипропилена и их сочетаний.
2
43. Способ по п.40, в котором тканый ленточный материал имеет основной вес от 1,0 до 2,5 унц/ярд.
2
44. Способ по п.40, в котором тканый ленточный материал имеет основной вес от 1,5 до 2,0 унц/ярд.
45. Способ по п.40, в котором слой полимерной пленки включает полимерную композицию, выбранную из группы, состоящей из полиэтилена, полипропилена и их сочетаний.
46. Способ по п.40, в котором наполнитель выбран из группы, состоящей из карбоната кальция, сульфата бария, диатомитовой земли, талька, оксида титана и смеси из них.
47. Способ по п.40, в котором указанное физическое воздействие выбрано из группы, включающей изгибание, сгибание, кручение, теребление, наклонение, сжатие, нагревание, свертывание и их комбинации.
48. Способ по п.40, в котором указанное присоединение слоя пленки к слою тканого ленточного материала включает покрытие экструзионным методом, адгезионное связывание, термоскрепление, соединение методом ультразвуковой сварки, сшивание или комбинацию из них.
49. Способ по п.40, дополнительно включающий стадию присоединения слоя полимерной пленки к тканевому слою, в котором слой полимерной пленки размещают между слоем тканого ленточного материала и тканевого слоя.